Brevet FR2884879A1 — publié le 20061027

DOMAINE DE L'INVENTION L'invention concerne des pièces mécaniques que l'on range dans la catégorie des organes de guidage. Ces organes de guidage (on parle en pratique de couple d'organes de guidage) sont constitués de deux pièces antagonistes, en contact l'une avec l'autre mais mobiles l'une par rapport à l'autre de sorte que les organes de guidage auxquels elles sont fixées peuvent se mouvoir l'une par rapport à l'autre, avec un frottement aussi faible que possible. Les surfaces par lesquelles ces pièces sont en contact sont l'objet de sollicitations mécaniques et chimiques dues à cette mobilité relative et à leur environnement, de sorte qu'elles se dégradent plus ou moins rapidement par usure de frottement, par corrosion, ou les deux à la fois. Ces organes de guidage peuvent avoir des géométries diverses correspondant à différentes cinématiques; c'est ainsi qu'ils peuvent constituer des systèmes arbre/palier (on parle aussi parfois de systèmes arbre/coussinet), des rotules, ou encore des glissières, notamment. De façon plus précise, l'invention se rapporte à des organes de guidage lubrifiés à la graisse et soumis à des conditions sévères, telles qu'une forte pression de contact par exemple, ou encore une atmosphère corrosive, ou les deux à la fois, entraînant des risques élevés de dégradation des surfaces en contact. De façon privilégiée, mais non limitative, l'invention concerne les organes de guidage faisant partie de systèmes ou articulations arbre/palier, le mot arbre devant être pris au sens générique du terme, comme désignant la pièce mâle de l'articulation (tandis que le palier est la partie femelle de cette articulation) ; ce peut être par exemple le maneton ou le tourillon d'un vilebrequin ou d'un arbre à cames. ETAT DE LA TECHNIQUE 1. Conception des organes de guidage D'une façon générale, les organes de guidage, et notamment les systèmes arbres/paliers conçus pour un usage sous forte charge, sont réalisés à partir d'une pièce mâle en acier et d'une pièce femelle qui est en bronze (pour les systèmes dont la conception est la plus ancienne) ou en acier (pour les systèmes plus récents). La plupart du temps, on utilise pour de tels organes de guidage des aciers au carbone ou des aciers de construction du type 42 Cr Mo 4 (selon la norme française), certains aciers pouvant être nitrurés de façon à augmenter leur résistance à l'usure par frottement. Dans les versions les plus améliorées les organes de guidage peuvent, comme l'enseigne le document EP 0 987 456, être en outre revêtus d'une couche de revêtement polymère et présenter une géométrie particulière favorisant l'action de la graisse. Il est évidemment possible et également connu de combiner ces différentes améliorations entre elles. 2. Choix des aciers Lorsqu'il doit concevoir un organe mécanique, l'homme de l'art dispose d'un choix très vaste de matériaux, notamment d'aciers. La composition de ces aciers est régie par des normes nationales, régionales ou internationales, et la nature et la concentration des éléments d'addition sont définies en fonction des propriétés requises pour l'usage envisagé. C'est ainsi que l'homme de l'art, lorsqu'il est intéressé à des propriétés de surface améliorées, peut être amené à s'intéresser plus particulièrement à des aciers dits aciers pour cémentation et à des aciers dits aciers pour nitruration . Les aciers pour cémentation contiennent de préférence moins de 0,4 % de carbone; à l'intérieur de cette fourchette, on réserve plutôt la zone 0,2 -0.4 % à la carbonitruration, tandis que les teneurs inférieures à 0,2 % sont plus particulièrement destinées à la cémentation. Les aciers de nitruration sont, de préférence, soit des aciers de construction non alliés au carbone, soit des aciers faiblement alliés du type aciers au chrome molybdène, les plus performants contenant en outre de l'aluminium. La littérature décrivant ces catégories d'aciers est abondante. On se reportera par exemple à Pratique des traitements thermochimiques Editions Techniques de l'Ingénieur (cette rubrique est régulièrement mise à jour), ainsi qu'aux fiches techniques des différents fournisseurs d'acier. L'homme de l'art dispose ainsi de guides lui permettant en principe un choix optimum d'acier en fonction du traitement qu'il a choisi et des propriétés qu'il souhaite obtenir. A toutes fins utiles, il est rappelé ici que: * la cémentation est un traitement thermochimique d'un acier par diffusion superficielle de carbone; cette diffusion superficielle conduit à la formation d'une couche dure en surface dont l'épaisseur peut aller jusqu'à 1 voire 2 mm et dont la dureté est de 700 à 900 HV. Ce traitement s'applique principalement aux aciers à bas carbone; il permet d'obtenir une dureté superficielle importante (résistance à l'usure) tout en conservant une bonne ténacité à coeur. Ce traitement est généralement conduit dans une atmosphère gazeuse à une température voisine de 900 C et pendant plusieurs heures; ceci implique que la cémentation doit impérativement être suivie d'une trempe puis d'un revenu de détente et enfin d'un usinage final car les pièces subissent, à la température de cémentation, des déformations, * la nitruration est un traitement thermochimique permettant de faire diffuser, sous la surface des aciers, de l'azote. Après nitruration, on peut distinguer, en fonction de la profondeur, deux zones très différentes: en surface, sur une vingtaine de microns, une couche constituée essentiellement de nitrures de fer (phase E ou y') dont la dureté est supérieure à 1000 HV (cette couche est appelée couche de combinaison ou encore couche blanche ) ; sous cette couche se trouve une zone dite zone de diffusion dans laquelle l'azote est en insertion dans l'acier (dans certains cas, il peut y avoir une précipitation de nitrures) ; le profil de pénétration d'azote dans cette zone dépend de la nature des éléments d'addition de l'acier et des conditions de nitruration; dans cette zone l'acier subit des contraintes de compression. Les traitements peuvent être conduits, soit en atmosphère gazeuse, soit en bain de sels fondus. La température est généralement de 570 C, de sorte que, contrairement à la cémentation, la nitruration ne nécessite, ni traitement thermique, ni reprise d'usinage ultérieure. La nitruration est en pratique effectuée dans des applications où on recherche une grande résistance à l'usure combinée à une grande résistance à la fatigue (grâce aux contraintes de compression précitées). PROBLEME VISE PAR L'INVENTION Il est en fait apparu que les performances d'un acier destiné à être soumis à des conditions sévères d'usure, au moins au sein d'un couple d'organes de guidage, ne peuvent être clairement attribuées à la seule couche dure qu'on peut avoir générée par cémentation ou par nitruration, et que d'autres paramètres sont à prendre en considération, notamment la composition; c'est ainsi qu'on ne peut garantir à l'avance qu'un traitement de nitruration suffira à conférer à une nuance d'acier de bonnes performances tribologiques. De même on ne peut actuellement prévoir les performances tribologiques d'un acier à partir de sa composition sans l'avoir soumis à des tests. On ne peut donc pas actuellement extrapoler les performances d'un nouvel alliage à partir de celles d'alliages similaires. L'invention a pour objet un couple d'organes de guidage, notamment un système arbre-palier, dont l'un des organes est réalisé en un acier dont la composition particulière permet une très bonne résistance à l'usure après nitruration. DESCRIPTION DE L'INVENTION La Demanderesse a découvert, de façon tout à fait fortuite et inattendue, qu'en réalisant des organes de guidage (des systèmes arbre/palier en particulier) dans certains aciers répondant à des teneurs bien précises en éléments d'addition et en les nitrurant, il était possible d'obtenir des performances tout à fait exceptionnelles, notamment en durée de vie et endurance. Le caractère surprenant de cette découverte tient non seulement au niveau des performances obtenues, mais aussi au fait que celles-ci sont obtenues sans que les propriétés par lesquelles on a l'habitude de caractériser la couche de dureté obtenue par nitruration sur ces aciers particuliers surpassent celles obtenues avec des aciers de compositions voisines; or il n'y a pas d'explication connue à ce jour à ce phénomène. En effet, il est d'usage de caractériser l'efficacité de la nitruration par l'évolution de la microdureté de l'acier en fonction de la profondeur de mesure à partir de la surface. On trace alors des courbes dureté/distance à la surface appelées généralement filiations . L'état de l'art établit généralement une bonne corrélation entre ces filiations et la résistance à l'usure d'organes de guidage. Or, dans le cas présent, les filiations obtenues sont en tous points comparables à celles réalisées sur d'autres aciers nitrurés de compositions a priori équivalentes mais qui, cependant, ne conduisent pas aux très bonnes performances observées. De façon plus précise, l'invention concerne un organe de guidage, notamment un palier ou un arbre d'un système arbre-palier, réalisé en un acier dont la composition est: carbone compris entre 0.15 et 0.3 % en poids - chrome compris entre 2 et 5 % en poids molybdène au moins égal à 0.45 % en poids vanadium supérieur à 0.01 % en poids et au plus égal à 0. 5% et qui est nitruré. De manière avantageuse: É la teneur en chrome est comprise entre 2% et 3% en poids, 25 É la teneur en molybdène est au plus égale à 0.9% en poids, É la teneur en vanadium est inférieure à 0.3% en poids. De manière également avantageuse, mais non impérative, cet acier contient en outre entre 0.4 et 1.2 % de manganèse. Les autres éléments d'addition sont apparus indifférents, ne 30 semblant pas jouer de rôle majeur dans l'obtention des performances. Selon une application particulièrement avantageuse de l'invention, on utilise ces aciers nitrurés soit sur l'arbre soit sur le palier d'un système arbre- palier, en fonction des conditions particulières d'utilisation; l'autre élément du système arbre-palier pouvant être lui aussi un acier de la composition préconisée, ou tout autre matériau compatible, par exemple des matériaux tels que ceux mentionnés dans le document EP 0 987 456 précité. Toutefois, l'invention s'applique à bien d'autres couples d'organes de guidage, tels que des glissières, ou des rotules, ou un système de vilebrequin ou un système à arbre à cames, notamment. Pour être conformes à l'invention, les organes de guidage en acier défini ci-dessus doivent être nitrurés, mais le procédé de nitruration n'est pas apparu avoir dans ce cas une influence majeure; cette opération peut donc être conduite indifféremment en bain de sels fondus, en phase gazeuse, ou encore par un procédé ionique. De même, la présence d'une couche d'oxyde superficielle recouvrant la couche de nitrure est apparue être sans incidence notable sur les performances. II en est de même pour la présence de vernis de glissement ou tout autre revêtement de surface, par exemple du type polymère, déposé après nitruration (voir notamment le document EP 0 987 456 précité). C'est ainsi que, selon des caractéristiques avantageuses de l'invention, éventuellement combinées: É ledit organe comporte des cavités débouchantes, É ledit organe porte un revêtement en matériau polymère ou copolymère, avantageusement choisi parmi les polyimides, les polyimides chargés, les résines époxy, les résines époxy chargées, les résines polyacétates, le polyéthylène, les fluorocarbones substitués ou non, le polyéthylène téréphtalate, le polyéthersufone, les polyamides et le polyéther-éthercétone, É cet organe est un palier coopérant avec un arbre, É en variante, cet organe est un arbre coopérant avec un palier, É cet organe fait partie d'un couple dans lequel l'arbre est un arbre de vilebrequin, ou en variante, un arbre à cames, É ces organes forment un système patin-glissière, au sein duquel, à titre d'exemple, l'organe réalisé en ledit acier est la glissière, É ces organes forment un système à rotule, au sein duquel, à titre d'exemple, l'organe réalisé en ledit acier est une rotule, É chacun des organes est réalisé en un acier ayant ladite composition. EXEMPLES NON LIMITATIFS DE REALISATION CONFORMES ET NON CONFORMES A L'INVENTION Les exemples non limitatifs qui suivent illustrent des réalisations conformes à l'état de l'art, d'autres réalisations conformes à l'invention, et enfin des réalisations non conformes à l'invention. Ils mettent en évidence la relation entre la composition de l'acier préconisée selon l'invention et les performances tribologiques d'une part, et l'étonnante absence de relation claire entre les duretés de la couche de nitruration (telle qu'elles sont habituellement définies) et ces mêmes performances tribologiques. Dans chacun de ces exemples, la procédure de test a été choisie pour être parfaitement représentative de la durée de vie d'un système arbre/palier lubrifié à la graisse (classique) et fonctionnant dans des conditions sévères. La procédure est la même pour tous les exemples de façon à permettre une comparaison des résultats. Afin de pouvoir comparer l'influence de la nature de l'acier, tous les échantillons ont été nitrurés de la même manière par immersion 90 minutes dans un bain de sel fondu. Cette technique a été retenue, préférentiellement aux autres qui s'opèrent en milieu gazeux, car un bain de sel est un milieu parfaitement isotherme, ce qui garantit que le traitement est rigoureusement le même pour tous les échantillons et permet de s'affranchir des incertitudes portant sur l'homogénéité thermique des fours de nitruration gazeuse; mais il est bien évident que l'utilisation de tout autre procédé conduisant à la même couche superficielle reste dans la portée de l'invention. La littérature portant sur la comparaison des différents procédés de nitruration, sur différentes nuances d'acier, est par ailleurs très abondante et montre que les différences métallurgiques observées sont faibles et sans influence notable sur les performances tribologiques. Conformément à l'usage, la comparaison de différents aciers nitrurés associe deux types de caractérisation: - une caractérisation métallurgique consistant à mesurer l'épaisseur de la microcouche de combinaison et sa dureté et à tracer un profil de dureté 5 en fonction de la profondeur de mesure. - une caractérisation tribologique en faisant frotter une bague en acier cémenté trempé, simulant l'arbre, contre une plaquette en acier nitruré, simulant le palier. La charge appliquée entre la bague et la plaquette est de 250 daN ce qui correspond à une pression de Hertz de 570 MPa, la vitesse de glissement est de 0.18 m/s, le contact est lubrifié à la graisse (avec une graisse classique, telle qu'une graisse à base de savon lithium avec huile minérale paraffinique grade 2 (NLGI), viscosité : 105 centistokes). Le coefficient de frottement est enregistré en fonction du temps et l'essai est caractérisé par le temps au bout duquel apparaît le grippage. A la fin de l'essai, une micrographie est éventuellement réalisée pour visualiser le profil d'usure. Pour être plus précis, le matériau constitutif de la bague en acier cémenté trempé a été choisi comme étant un acier comme étant un acier 16NC6 cémenté trempé, durci entre 58 et 62 HRC et le traitement de nitruration de la plaquette simulant la bague, appliqué aux divers exemples définis ci- dessous: É immersion dans un bain de sels fondus, de composition commerciale (connue sous la marque SURSULF (D ), É température de traitement: 570 C, É temps de traitement: 90 minutes, É rinçage à l'eau puis séchage. Exemple 1: conforme à l'état de l'art, non conforme à l'invention (42 CrMo 4) Conformément à l'état de l'art, la plaquette simulant le palier est en 30 acier contenant 0.42 % de carbone, 1 % de chrome, 0.2 % de molybdène, 0.01 % de vanadium et 0.83 % de manganèse, et a été nitrurée selon la procédure décrite plus haut. La microdureté de la couche de combinaison est de 1 000 70 kg/mm2 et son épaisseur est de 20 5 micromètres. Cette dureté n'est plus que de 600 50 kg/mm2 à 50 micromètres sur la surface et décroît rapidement pour atteindre 420 50 kg/mm2 à 200 micromètres de profondeur, ce qui est sensiblement la dureté à coeur. Le test de frottement conduit au grippage après 25 mn d'essai; l'expertise métallurgique des pièces après essai montre que la microcouche de combinaison est usée par endroits, des grippages apparaissant immédiatement aux endroits où la microcouche est absente. Exemple 2: non conforme à l'invention (40 CrAIMo 6-12) La plaquette simulant l'organe de guidage est réalisée en acier contenant 0. 44 % de carbone, 1.6 % de chrome, 0.32 % de molybdène, 0.12 % de nickel et 1 % d'aluminium. Cet acier est nitruré selon la procédure décrite 15 plus haut. L'analyse métallographique montre la présence d'une microcouche de combinaison de dureté 1 300 100 kg/mm2 et d'épaisseur 20 5 micromètres. La dureté est encore de 820 50 kg/mm2 à une profondeur de 50 micromètres pour se stabiliser à 330 20 kg/mm2 à 200 micromètres de profondeur ce qui correspond à la dureté à coeur. Le profil de dureté correspond à l'effet attendu puisque cet acier a été conçu pour cela. Mise en frottement dans les conditions indiquées, l'éprouvette présente une première amorce de grippage après 10 minutes d'essai, le grippage généralisé apparaissant après 60 minutes d'essai. L'examen micrographique de la pièce après frottement montre que la microcouche est usée par endroits; ces zones où l'acier est à nu sont alors très sensibles au grippage. Cette légère amélioration des performances par rapport au cas présenté dans l'exemple 1 est prévisible et peut être attribuée à la dureté plus 30 élevée des couches superficielles. Exemple 3: conforme à l'invention (32 CrMoV 13) La plaquette simulant l'organe de guidage est en acier comportant 0.27 % de carbone, 2. 9 % de chrome, 0.88 % de molybdène, 0.26 % de vanadium et 0.12 % de nickel; elle est nitrurée suivant la procédure décrite ci- dessus. L'examen métallographique de cette plaquette montre la présence d'une microcouche de combinaison dont l'épaisseur est de 20 5 micromètres et la dureté de 1 150 100 kg/ mm2. A 50 micromètres de profondeur, la dureté est de 770 50 kg/mm2, elle se stabilise à 350 20 kg/mm2 à 200 micromètres de profondeur, ce qui correspond sensiblement à la dureté à coeur. L'essai de frottement fait apparaître des traces de grippage après 140 minutes d'essai, l'examen de la zone frottante montre que la microcouche de combinaison n'est pas usée totalement, l'épaisseur résiduelle étant comprise entre 5 et 8 micromètres. Son aspect est brillant, elle est exempte de traces de grippage; par contre les microgrippages observés à l'origine de l'arrêt de l'essai se sont produits sur la pièce antagoniste. Cette amélioration des performances ne peut en aucun cas être reliée à l'épaisseur initiale de la microcouche, à sa dureté ou encore à l'évolution de la dureté en fonction de la profondeur puisque, à la précision des mesures près, ces grandeurs sont tout à fait comparables à celles relevées dans l'exemple 2 qui conduit à des résultats beaucoup moins bons. Exemple 4: conforme à l'invention (15 CrMnMoV 9) La plaquette simulant l'organe de guidage est constituée d'un acier contenant 0.15 % de carbone, 1.25 % de manganèse, 2.14 % de chrome, 0.47 % de molybdène, 0. 48 % de nickel et 0.17 % de vanadium; elle est nitrurée suivant la procédure décrite plus haut. Son examen métallographique fait apparaître en surface une microcouche de combinaison dont l'épaisseur est de 20 4 micromètres et la 30 dureté de 1 100 100 kg/mm2. A 50 micromètres de profondeur, la dureté est de 780 50 kg/mm2, elle se stabilise à partir de 200 micromètres de profondeur à la valeur de 350 20 kg/mm2. Le test de frottement laisse apparaître les premières traces de grippage après 150 mn d'essai; après démontage, l'examen de la plaquette montre que la microcouche de combinaison est totalement usée, mais la plaquette présente un aspect lisse uniforme, les microgrippages s'étant manifestés uniquement sur la pièce antagoniste. Exemple 5: conforme à l'invention (18 CrMo 7) La plaquette simulant l'organe de guidage est réalisée en acier contenant 0.18 % de carbone, 2 % de chrome, 0.5 % de molybdène, 0.15 % de nickel, 0.7 % de manganèse et 0.01 de vanadium. Elle est nitrurée suivant la procédure décrite plus haut. L'analyse métallographique montre la présence d'une microcouche de combinaison de dureté 1 150 100 kg/mm2 et d'épaisseur 13 5 micromètres, la dureté est encore de 770 50 kg/mm2 à une profondeur de 50 micromètres sous la couche de combinaison et se stabilise à 300 50 kg/mm2 à coeur. Mise en frottement dans les conditions indiquées, l'éprouvette présente une première amorce de grippage après 225 minutes d'essai ce qui est tout à fait remarquable. Exemples 6 à 8: non conformes à l'invention Compositions Désignation des aciers suivant % C % Cr % Mo % V % Mn norme CrMoV6 0.15 1. 25 0.8 0.2 0.8 CrMo 12 0.3 3 0.4 0 CrMnMo 8 0.38 2 0.2 0.1 Caractéristiques superficielles après nitruration Désignation Epaisseur Dureté couche Dureté à 50 Dureté à suivant norme couche de de pm sous la coeur combinaison Combinaison couche (kg/mm2) (pm) (kg/mm2) (kg/mm2) CrMoV6 15 5 1180 100 770 50 400 50 CrMo 12 20 5 1120 100 720 50 360 50 CrMnMo 8 13 5 1050 100 700 50 320 50 Performances en frottement Désignation suivant norme Durée de vie avant grippage (min) CrMoV6 15 CrMo 12 21 CrMnMo 8 26 Ces exemples non limitatifs illustrent le caractère tout à fait surprenant des résultats obtenus avec les pièces réalisées avec les aciers nitrurés conformes à l'invention; alors que la dureté superficielle semble ne pas intervenir dans le phénomène (les duretés des deux premiers aciers non conformes 1 et 2 encadrent celles des trois aciers conformes 3 à 5, tant en surface qu'en profondeur) ; on constate que lorsque l'organe de guidage est réalisé en acier de construction ordinaire ou de nitruration mais dont la composition est en dehors de la fourchette revendiquée, la résistance à l'usure de la microcouche de combinaison est médiocre, et sa disparition locale sous l'effet de l'usure conduit immédiatement au grippage, alors que lorsque l'organe de guidage est en acier conforme à l'invention, non seulement la microcouche de combinaison, à dureté égale, s'use beaucoup moins vite, mais la zone de diffusion sous jacente présente elle-même des propriétés tribologiques étonnantes puisqu'elle ne grippe pas, ce phénomène finissant par arriver in extremis sur la pièce antagoniste. La durée de vie de la pièce constitutive de l'organe de guidage est ainsi allongée d'un facteur allant de 2.5 à plus de 5 suivant les cas, ce qui est un avantage tout à fait considérable. L'explication de ce phénomène n'est pas encore connue. Comme indiqué ci-dessus, l'invention s'applique tout particulièrement bien à un système arbre-palier dont le palier est réalisé en un acier conforme à la définition donnée ci-dessus, en combinaison avec un arbre qui peut être en tout matériau compatible, notamment tout acier durci par un moyen quelconque et dont la dureté est supérieure à 55 HCR. En variante c'est l'arbre d'un tel système arbre-palier qui peut être réalisé en un acier conforme à la définition précitée, avec un palier en l'un des matériaux indiqués au paragraphe précédent. Dans le cas particulier de systèmes à vilebrequin ou à arbre à cames, l'acier préconisé ci-dessus est avantageusement utilisé pour le maneton ou le tourillon du vilebrequin ou de l'arbre à cames. L'invention s'applique à bien d'autres couples d'organes de guidage, tels que ceux décrits dans le document EP 0 987 456 précité ; c'est ainsi que l'acier préconisé ci-dessus peut être utilisé pour réaliser, notamment, la glissière ou le patin d'un couple glissière-patin, ou la rotule ou la coiffe d'un système à rotule. Les deux organes de guidage d'un même couple peuvent même être réalisés en un acier rentrant dans la définition précitée, par exemple en des 10 aciers de mêmes compositions. De même, comme préconisé dans le document précité, l'une des surfaces comporte avantageusement des cavités débouchantes et/ou est revêtu (il peut s'agir de la pièce réalisée dans l'acier préconisé) d'un matériau polymère ou copolymère, notamment choisi parmi les polyimides, les polyimides chargés, les résines époxy, les résines époxy chargées, les résines polyacétates, le polyéthylène, les fluorocarbones substitués ou non, le polyéthylène téréphtalate, le polyéthersufone, les polyamides et le polyétheréthercétone. REVENDICATIONS 1. Couple d'organes de guidage caractérisé en ce qu'au moins l'un de ses organes est réalisé en un acier contenant au moins du carbone entre 0.15 et 0.3 % en poids, du chrome entre 2 et 5 % en poids, au moins 0.45 % en poids de molybdène, et du vanadium à raison de plus de 0.01 % en poids et au plus 0.5%, et que cet acier est nitruré après mise en forme. 2. Couple selon la revendication 1, caractérisé en ce que la teneur en chrome est comprise entre 2% et 3% en poids. 3. Couple selon la revendication 1 ou la revendication 3, caractérisé en ce que la teneur en molybdène est au plus égale à 0.9% en poids. 4. Couple selon l'une quelconque des revendications 1 à 3, caractérisé en ce que la teneur en vanadium est au plus égale à 0.3% en poids. 5. Couple selon l'une quelconque des revendications 1 à 4, caractérisé en ce qu'il contient en outre entre 0.4% en poids et 1.2% en poids de manganèse. 6. Couple selon l'une quelconque des revendications 1 à 5, caractérisé en ce que ledit organe comporte des cavités débouchantes. 7. Couple selon l'une quelconque des revendications 1 à 6, caractérisé en ce que ledit organe porte un revêtement en matériau polymère ou copolymère. 8. Couple selon la revendication 7, caractérisé en ce que le revêtement est en un matériau choisi parmi les polyimides, les polyimides chargés, les résines époxy, les résines époxy chargées, les résines polyacétates, le polyéthylène, les fluorocarbones substitués ou non, le polyéthylène téréphtalate, le polyéthersufone, les polyamides et le polyétheréthercétone 9. Couple selon l'une quelconque des revendications 1 à 8, caractérisé en ce que cet organe est un palier coopérant avec un arbre. 10. Couple selon l'une quelconque des revendications 1 à 8, caractérisé en ce que cet organe est un arbre coopérant avec un palier. 11. Couple selon la revendication 9 ou la revendication 10, caractérisé en ce que l'arbre est un arbre de vilebrequin. 12. Couple selon la revendication 9 ou la revendication 10, caractérisé en ce que l'arbre est un arbre à cames. 13. Couple selon l'une quelconque des revendications 1 à 8, caractérisé en ce que ces organes forment un système patin-glissière. 14. Couple selon la revendication 13, caractérisé en ce que l'organe réalisé en ledit acier est la glissière. 15. Couple selon l'une quelconque des revendications 1 à 8, caractérisé en ce que ces organes forment un système à rotule. 16. Couple selon la revendication 15, caractérisé en ce que l'organe réalisé en ledit acier est une rotule. 17. Couple selon l'une quelconque des revendications 1 à 16, caractérisé en ce que chacun des organes est réalisé en un acier ayant ladite composition.